(57)【特許請求の範囲】
【請求項１】
皮膚に密着させるために用いる、又は、アイマスク、腹巻、コルセットなど身体に装着する製品の身体に接する側につけるために用いる、ゴムシートと接着層、および遠赤外線放射微粒子を含有する熱硬化性樹脂層の三層から構成される遠赤外線放射シート。
【請求項２】
前記熱硬化性樹脂層がナノメートルサイズの銀微粒子を含有する請求項１に記載の遠赤外線放射シート。
【発明の詳細な説明】
【技術分野】
【０００１】  本発明は、遠赤外線を放射し、抗菌性と柔軟性を有する遠赤外線放射シートに関する。
【背景技術】
【０００２】  波長３〜１０００ミクロンの遠赤外線は身体の深部に達し、皮下組織の温度上昇、微細血管の拡張、血液循環の促進、血液と人体と他の組織間の新陳代謝などにより筋肉の凝り、張り、痛みなどの鎮静、鎮痛効果が発揮される。この効果を求めて、遠赤外線放射サウナや遠赤外線ランプ、各種の遠赤外線シートなどが使用されている。【０００３】  遠赤外線を放射する物質としてはブラックシリカ、トルマリン、麦飯石、黒曜石などの鉱物や金属酸化物として酸化アルミニウム、酸化ジルコニウム、酸化ニッケル、酸化チタン、酸化鉄、酸化シリコン、酸化マグネシウムなどがあり、これらの単独物質あるいは混合物が遠赤外線放射微粒子として使われる。【０００４】  遠赤外線効果を生かすために遠赤外線放射微粒子を様々な熱可塑性樹脂や熱硬化性樹脂に練込み繊維状あるいはシート状に加工したり、遠赤外線放射微粒子を包含する樹脂を対象物に吹き付け固化させるなどして利用している。
【先行技術文献】
【特許文献】
【０００５】
【特許文献１】  特開２００７−１８２３４４号  公報
【０００６】
【特許文献２】  特開２００９−０２８５０７号  公報
【０００７】
【特許文献３】  特開２０１０−０３６００１号  公報
【０００８】
【特許文献４】  特開２０１２−１１４６８７号  公報
【発明の概要】
【発明が解決しようとする課題】
【０００９】  各種の樹脂に固形物としての遠赤外線放射微粒子を包含させて放射される遠赤外線を利用する場合、赤外線放射微粒子の含有率高いほど遠赤外線放射が強くなり好ましいが、熱可塑性樹脂を使用した製品では、柔軟性や強度を求めると固形物微粒子含有率としては５０質量％が限度となる。エポキシ樹脂などの熱硬化性樹脂に包含させると、熱硬化性樹脂の高い強度が固形物微粒子を強固に保持するため７０質量％以上の高い含有率を得ることが出来、遠赤外線の放射率も高くなるが、弾性や柔軟性は失われる。
【課題を解決するための手段】
【００１０】  本発明は。遠赤外線放射微粒子の高い含有率により遠赤外線の放射率を高め、効率的に利用するために皮膚に貼ったり皮膚表面近くに置くことができるよう、皮膚の曲面形状に追随できる柔軟性があり、皮膚と密着したシートとの間の雑菌の繁殖を抑制可能な抗菌性を有する遠赤外線放射シートを提供する。【００１１】  遠赤外線放射微粒子の含有率を高め強固に保持する合成樹脂としてシリコーンレジンを用いる。シリコーンレジンはシロキサン結合（Ｓｉ−Ｏ−Ｓｉ）でつながっていて、３官能性（１個のケイ素原子を中心に１個のメチル基、又はフェニル基、又はビニル基などと３個の酸素原子の結合）または４官能性（１個のケイ素原子を中心に４個の酸素原子の結合）の結合から縮合反応を進めて高分子量のシリコーンレジンが作られる。ケイ素と酸素の繰り返しからなるシロキサン結合が３次元化した基本骨格をしており、炭素からなる結合でできている有機系の樹脂などと比較して、ケイ素と酸素の結合は原子同士の結びつきが強いため、シリコーンレジンは固形物微粒子を強固に保持し含有率を高めることができる。【００１２】  シリコーンレジンは強度に優れるが硬く柔軟性に欠ける。そこで柔軟性に富むシリコーンゴムシートの表面にシリコーン接着層を薄く形成し、この層の上に遠赤外線放射微粒子を高い含有率で含むシリコーンレジンの薄い層を形成し、これら３層を一体化した遠赤外線放射シートを作成する。３層が一体化したシートは、相対的に厚く柔軟性のあるシリコーンゴムシートがシートとしての柔軟性を発揮し、シリコーンレジン層が高い遠赤外線放射率を発揮する。【００１３】  本発明によるシートを皮膚に貼ると、皮膚とシートとの間で雑菌が繁殖する可能性があるので、抗菌性の高い銀微粒子をシリコーンレジンに含有させ雑菌の繁殖を抑制する。
【発明の効果】
【００１４】  本発明によるシートを肩こり、筋肉痛、打撲などの患部に粘着シートで貼り症状を改善することが期待できる。またこむらがえりによるふくらはぎの激痛の緩和や、足の裏のツボの刺激にも効果があり、非常に有用性が高い。このシートは、皮膚に貼ることにより付着した皮脂や汗の成分などを洗剤などで洗い流して繰り返し使用することが出来る。【００１５】  本発明によるシートは、アイマスクや腹巻、コルセットなど身体に装着する製品の内側につけて強力な遠赤外線を利用することも可能である。
【発明を実施するための形態】
【００１６】  本発明の実施例を説明する。
【００１７】厚さ１ｍｍの柔軟性に富むシリコーンゴムシートに、厚さ０．０８５ｍｍのシリコーン接着フイルム（（株）寺岡製作所製）を貼りつけシリコーン接着層を形成した。シリコーンレジン（信越化学工業（株）製）に８〜２５μｍのブラックシリカ微粒子を８０質量％充填し、更に粒子径４〜２５ｎｍの銀パウダーを５００ｐｐｍ配合してスプレーガンでシリコーン接着層の上に４０μｍの厚さに吹き付けた。このシートを２０分間の自然乾燥の後、１５０℃の温度で１０分間加熱した。この加熱によりシリコーンレジン層は固化し、シリコーンレジン層とシリコーン接着層、およびシリコーン接着層とシリコーンゴムシートの接着強度が増して、相互に強固に密着した３層よりなるシートが作成された。シリコーンゴムシート自体は耐熱温度が２００℃あり、この加熱により何ら影響されることなく柔軟性を保った。
【００１８】  実施例ではブラックシリカ微粒子を８０質量％充填させたが、充填量７０〜９０質量％の範囲であることが好ましい。
【００１９】  実施例では遠赤外線放射層である表層に抗菌性を付与するため、日本イオン株式会社製ナノシルバー分散液ＴＸ−ＥＢ１４Ｈを５００ｐｐｍ配合した。この製品の抗菌性能については、抗菌試験法ＪＩＳ  Ｚ  ２８０１による２４時間後の菌数で、大腸菌、黄色ブドウ球菌、緑膿菌などの残留生菌数が１０以下となっている。（（社）京都微生物研究所にて検査）（日本イオン株式会社資料））。
【００２０】  実施例ではシリコーンレジン層は固化されて柔軟性を失っているが、シリコーンレジン層に密着したシリコーン接着層がシリコーンレジン層の亀裂剥離を防ぎ、他の層と比較して相対的に厚いシリコーンゴムシートが３層からなるシートの柔軟性を保持しているので、皮膚の曲面に密着して使用することが可能となった。
【００２１】  実施例ではフイルム状のシリコーン接着剤を使用したが、液状のシリコーン接着剤をスプレーガンで吹き付けたり、刷毛で塗り使用してもよい。
【００２２】  実施例では厚さ１ｍｍのシリコーンゴムシートを使用したが、この厚みに限ることなく、０，５ｍｍ〜２．０ｍｍ厚のシリコーンゴムシートでも使用可能である。
【００２３】  実施例ではシリコーンレジン層の厚さを４０μｍとしたが、２５〜５０μｍの厚さの範囲で形成することが好ましい。
【図面の簡単な説明】
【００２４】
【図１】  本発明の断面図
【符号の説明】
【００２５】１  遠赤外線放射層の断面図
２  シリコーン接着層の断面図
３  シリコーンシートの断面図
【図１】
0006277528.tif 000002